(57)【特許請求の範囲】
【請求項１】
導電性の支持体と、表面層である弾性層とを有する帯電部材であって、
該弾性層は、電子線の照射によって硬化された領域を表面に有しており、
該硬化された領域は、球状ポリエチレン粒子を該弾性層の表面に露出した状態で支持し、それにより該表面が粗面化されていることを特徴とする帯電部材。
【請求項２】
前記球状ポリエチレン粒子の長さ平均粒子径が１０μｍ以上、１３０μｍ以下である請求項１に記載の帯電部材。
【請求項３】
前記球状ポリエチレン粒子の重量平均分子量が、１５０万以上、４００万以下である請求項１または２に記載の帯電部材。
【請求項４】
前記弾性層が単層であって、かつ、唯一の弾性層であり、該弾性層の厚みが０．８ｍｍ以上、４．０ｍｍ以下である請求項１〜３のいずれか一項に記載の帯電部材。
【請求項５】
前記弾性層における硬化された領域の厚みが、前記球状ポリエチレン粒子の長さ平均粒子径の０．５倍以上である請求項１〜４のいずれか一項に記載の帯電部材。
【請求項６】
前記弾性層における硬化された領域の厚みが、前記球状ポリエチレン粒子の長さ平均粒子径以上、２００μｍ以下である請求項５に記載の帯電部材。
【請求項７】
導電性の支持体と、表面層である弾性層とを有し、該弾性層は、電子線の照射によって硬化された領域を表面に有しており、該硬化された領域は、球状ポリエチレン粒子を該弾性層の表面に露出した状態で支持し、それにより該表面が粗面化されている帯電部材の製造方法であって、
（１）導電性の支持体上に、球状ポリエチレン粒子を含むゴム層を形成する工程と、
（２）該ゴム層の表面を研磨して該球状ポリエチレン粒子の一部分を露出させる工程と、
（３）該工程（２）によって得た、該球状ポリエチレン粒子の一部分が露出した該ゴム層の表面に電子線を照射することにより、該ゴム層の表面に硬化された領域を形成する工程と、を有することを特徴とする帯電部材の製造方法。
【請求項８】
請求項１〜６のいずれか一項に記載の帯電部材と、
該帯電部材に接触配置され、該帯電部材によって帯電可能な被帯電体とを有することを特徴とする電子写真装置。
【発明の詳細な説明】
【技術分野】
【０００１】
本発明は電子写真装置等に使用される帯電部材およびその製造方法、並びに電子写真装置に関する。
【背景技術】
【０００２】
電子写真画像形成装置において、感光体等の接触帯電に用いられる帯電部材には、被帯電体との均一なニップを確保し、被帯電体の傷付き防止のため、ゴムや熱可塑性エラストマー等を含む弾性層が設けられているのが一般的である。しかし、かかる弾性層の表面には、トナーや外添剤が付着し易い。また、長期にわたって弾性層と感光体とが静止状態で当接した場合、弾性層の当接部分に永久変形が生じることがある。かかる現象に対して、特許文献１には、弾性層の表面に紫外線や電子線等のエネルギー線を照射して表面改質層を設けてなる帯電部材が開示されている。
【先行技術文献】
【特許文献】
【０００３】
【特許文献１】特開平０９−１６０３５５号公報
【発明の概要】
【発明が解決しようとする課題】
【０００４】
しかしながら、上記特許文献１に係る帯電部材を検討した結果、電子写真感光体にクリーニング不良を生じさせることがあった。電子写真感光体に発生するクリーニング不良とは、本来であれば弾性ブレードによって除去されるべき、電子写真感光体の表面の残留トナーが弾性ブレードをすり抜け、次の電子写真画像形成サイクルによって形成された電子写真画像の品位を低下させる現象をいう。
【０００５】
そこで本発明の目的は、感光体との間で十分なニップ幅を形成し得るだけの柔軟性を有しつつ、電子写真感光体にクリーニング不良を生じさせにくい帯電部材およびその製造方法を提供することにある。
また、本発明の他の目的は、経時的な帯電性能の変化が少ないことにより、長期に亘って安定して高品位な電子写真画像を形成することのできる電子写真装置を提供することにある。
【課題を解決するための手段】
【０００６】
本発明によれば、導電性の支持体と、表面層である弾性層とを有する帯電部材であって、該弾性層は、電子線の照射によって硬化された領域を表面に有しており、該硬化された領域は、球状ポリエチレン粒子を該弾性層の表面に露出した状態で支持し、それにより該表面が粗面化されていることを特徴とする帯電部材が提供される。
また、本発明によれば、導電性の支持体と、表面層である弾性層とを有し、該弾性層は、電子線の照射によって硬化された領域を表面に有しており、該硬化された領域は、球状ポリエチレン粒子を該弾性層の表面に露出した状態で支持し、それにより該表面が粗面化されている帯電部材の製造方法であって、
（１）導電性の支持体上に、球状ポリエチレン粒子を含むゴム層を形成する工程と、
（２）該ゴム層の表面を研磨して該球状ポリエチレン粒子の一部分を露出させる工程と、
（３）該工程（２）によって得た、該球状ポリエチレン粒子の一部分が露出した該ゴム層の表面に電子線を照射することにより、該ゴム層の表面に硬化された領域を形成する工程と、を有する帯電部材の製造方法が提供される。
更に、本発明によれば、上記の帯電部材と、該帯電部材に接触配置され、該帯電部材によって帯電可能な被帯電体とを有する電子写真装置が提供される。
【発明の効果】
【０００７】
本発明によれば、感光体との間で十分なニップ幅を形成し得るだけの柔軟な表面を有しつつ、クリーニング不良の発生を抑制した帯電部材を得ることができる。また、本発明によれば、高品位な電子写真画像を長期に亘って安定して形成することのできる電子写真装置が提供される。
【図面の簡単な説明】
【０００８】
【図１】本発明に係る帯電部材の構成例を示す模式的断面図である。
【図２】帯電部材を有する電子写真装置の概略構成例を示す図である。
【図３】本発明に係る帯電部材の表面形態を示す模式的断面図である。
【図４】ユニバーサル硬さの測定結果の一例を示すグラフである。
【図５】電子線照射装置の概略構成例を示す図である。
【発明を実施するための形態】
【０００９】
本発明者らは、上記特許文献１に係る帯電部材によって、クリーニング不良が発生した原因について検討を重ねた結果、その発生メカニズムを以下のように推定した。
【００１０】
図２に、本発明の帯電部材を有する電子写真装置の概略構成例を示す。符号２１は被帯電体としての電子写真感光体である。この電子写真感光体は、アルミニウムなどの導電性を有する導電性支持体２１ｂと、導電性支持体２１ｂ上に形成した感光層２１ａを基本構成層とするドラム形状の電子写真感光体である。そして、軸２１ｃを中心に図上時計方向に所定の周速度をもって回転駆動される。
【００１１】
ローラ形状の帯電部材である帯電ローラ１０は、電子写真感光体２１を帯電可能なように配置されている。ここでは、帯電ローラ１０を、電子写真感光体２１に接触させている。そして、電子写真感光体は、所定の極性・電位に帯電（一次帯電）される。帯電ローラ１０は、芯金１１と、芯金１１上に形成した弾性層（弾性体層）１２とからなり、芯金１１の両端部を不図示の押圧手段で電子写真感光体２１に押し付けられており、電子写真感光体２１の回転に伴って従動回転する。
【００１２】
電源２３で摺擦電源２３ａにより、芯金１１の所定の直流（ＤＣ）バイアスが印加されることで電子写真感光体２１が所定の極性・電位に接触帯電される。帯電ローラ１０によって周面が帯電された電子写真感光体２１は、次いで露光手段２４により目的画像情報の露光（レーザービーム走査露光、原稿画像のスリット露光など）を受けることで、その周面に目的の画像情報に対応した静電潜像が形成される。その静電潜像は、次いで、現像部材２５により、トナー画像として順次に可視像化されていく。このトナー画像は、次いで、転写手段２６により不図示の給紙手段部から電子写真感光体２１の回転と同期取りされて適正なタイミングをもって電子写真感光体２１と転写手段２６との間の転写部へ搬送された転写材２７に順次転写されていく。図２の転写手段２６は転写ローラであり、転写材２７の裏からトナーと逆極性の帯電を行うことで電子写真感光体２１側のトナー画像が転写材２７に転写されていく。表面にトナー画像の転写を受けた転写材２７は、電子写真感光体２１から分離されて不図示の定着手段へ搬送されて像定着を受け、画像形成物として出力される。あるいは、裏面にも像形成するものでは、転写部への再搬送手段（不図示）へ搬送される。像転写後の電子写真感光体２１の周面は、不図示の前露光手段による前露光を受けて電子写真感光体ドラム上の残留電荷が除去（除電）される。この前露光手段には公知の手段を利用することができ、例えばＬＥＤチップアレイ、ヒューズランプ、ハロゲンランプおよび蛍光ランプなどを好適に例示することができる。除電された電子写真感光体２１の周面は、弾性ブレードに代表されるクリーニング部材２８によって感光体２１の表面に残留している転写残りトナーなどが除去されて洗浄面化される。清浄面化された感光体２１は次のサイクルの電子写真プロセスが行われることになる。
【００１３】
上記の一連の電子写真画像の形成プロセスにおいて、帯電ローラは感光体２１とのニップ付近のギャップにおいて放電を生じさせることによって、感光体の表面を帯電している。その際に、帯電ローラの近傍に発生する放電生成物や感光体表面の磨耗粉等が感光体表面に付着する。そして、それらが帯電ローラと感光体とのニップ部において感光体の表面に押し付けられることによって感光体の表面に蓄積されていく。そして、感光体と弾性ブレードとの摩擦係数が徐々に上昇していく。やがて、感光体と弾性ブレードとの間の高い摩擦係数によって弾性ブレードが振動し始め、感光体の表面の残留トナーが十分に除去できなくなっていく。その結果、次のサイクルの電子写真画像形成プロセスは、表面に残留トナーが付着した感光体に行われることとなる。
【００１４】
ここで、感光体と弾性ブレードとの間の摩擦係数の上昇は、弾性体からなる表面層を有する帯電ローラにおいて顕著に現れた。その理由は、弾性体からなる表面層を有する帯電ローラは、その表面が柔軟であるため、帯電ローラと感光体とのニップ部における接触面積が大きくなり、放電生成物等の摩擦係数の上昇を引き起こす物質を、感光体表面に、より固着させ易いことによるものと考えられる。
【００１５】
そこで、本発明者らは、感光体との間で適度なニップを得るための柔軟性を有するにもかかわらず、感光体の表面に放電生成物を固着させにくい帯電部材を得ることを目的として種々の検討を行った。
【００１６】
その結果、以下の構成を有する弾性体層を表面層として有する帯電部材によって上記の目的が達成できることを見出した。即ち、電子線の照射によって硬化された領域を表面に有し、この領域において球状ポリエチレン粒子（球状ＰＥ粒子）を表面に露出した状態で支持し、この球状ＰＥ粒子によって表面が粗面化された構成を有する弾性体層である。以下、本発明の好適な実施の形態について説明する。
【００１７】
＜帯電部材＞
本発明に係る帯電部材は、導電性の支持体と、表面層である弾性層とを有する。
また、前記弾性層は、電子線の照射によって硬化された領域を表面に有しており、弾性体層に含まれる全ての球状ＰＥ粒子のうちの少なくとも一部の粒子について、各粒子の一部分が前記弾性体層の表面に露出した状態でこの硬化された領域によって支持されている。そして、この球状ＰＥ粒子によって弾性層の表面が粗面化されている。本発明に用いる弾性層は、導電性の弾性層であることができ、また、弾性層は、例えば、球状ＰＥ粒子を含む未加硫のゴム組成物の層を加硫することにより得られる加硫ゴム層（ｖｕｌｃａｎｉｚｅｄ  ｒｕｂｂｅｒ  ｌａｙｅｒ）を、研磨し、さらに、この加硫ゴム層の表面に電子線を照射することによって形成することができる。
【００１８】
本発明の帯電部材の形状は、適宜選択することができ、例えば、ローラ形状やベルト形状とすることができる。以下、ローラ形状の帯電部材（帯電ローラ）に着目して説明する。
【００１９】
図１に、本発明の帯電部材として、帯電ローラの概略構成例を示す。
帯電ローラ１０は、芯金１１と、芯金１１上に形成した弾性層１２とからなっている。本発明に係る帯電部材は、図２に示す電子写真装置の帯電ローラ１０として用いることができる。
【００２０】
図３は本発明の帯電ローラ表面の形態を表す模式図である。本発明に係る帯電ローラの弾性層は、球状ＰＥ粒子３１を含有し、球状ＰＥ粒子により表面が粗面化されている。また、弾性層の表面は電子線照射による硬化処理がなされており、全ての球状ＰＥ粒子のうちの少なくとも一部の粒子について、各粒子の一部分は弾性層表面に露出すると共に、弾性層の、電子線照射により硬化された領域（硬化領域１３）により支持されている。
【００２１】
球状ＰＥ粒子が硬化領域１３によって支持されている為、弾性層が感光体等の被帯電体に当接した場合でも、そのニップにおいて、球状ＰＥ粒子が弾性層内に埋没し難くなっている。その結果、ニップにおいても、高硬度な球状ＰＥ粒子は、弾性層の表面にその一部分を露出した状態で表面の凹凸形状を維持することができ、感光体との接触面積を小さくすることができる。また、球状ＰＥ粒子は、球状の形状ゆえに、無機粒子と比べて柔らかく、弾性層表面から露出した部分が感光体に直接接触しても、感光体の傷つきや、感光体の表面の過度な磨耗を抑制できる。
【００２２】
電子線照射による硬化処理は、弾性層の表面部分のみを硬化することが可能で、弾性体の内部、すなわち、深層部分は低い硬度（ＭＤ−１硬度で５０以上８０未満）を維持することができる。そのため、電子線処理を未処理とし帯電ローラ全体を高硬度化した場合、例えば、弾性層全体のＭＤ−１硬度を８０度以上にまで高硬度化した場合に認められる、帯電ローラと被帯電体とのニップの幅の減少に伴う当接不良による帯電不良や、帯電ローラ表面に経時的にトナーや外添剤の付着することによる画像不良の発生を抑制できる。
【００２３】
（導電性の支持体）
導電性支持体は、導電性を有し、弾性層等を支持可能であって、かつ、帯電ローラとしての強度を維持し得るものであればよい。
【００２４】
（弾性層）
弾性層は、ベースポリマーまたはその架橋物と、球状ＰＥ粒子とを含むことができる。ベースポリマーとしては、帯電部材の実使用温度範囲で弾性層にゴム弾性を持たせることのできる材料が用いられる。ベースポリマーとしては、例えば、熱可塑性エラストマーおよび熱硬化性ゴムが挙げられる。
【００２５】
熱硬化性ゴムは、原料ゴムに架橋剤を配合したゴム組成物である。ここで、原料ゴムの具体例を以下に挙げる。天然ゴム（ＮＲ）、イソプレンゴム（ＩＲ）、ブタジエンゴム（ＢＲ）、スチレン−ブタジエンゴム（ＳＢＲ）、ブチルゴム（ＩＩＲ）、エチレン−プロピレン−ジエン３元共重合体ゴム（ＥＰＤＭ）、エピクロルヒドリンホモポリマー（ＣＨＣ）、エピクロルヒドリン−エチレンオキサイド共重合体（ＣＨＲ）、エピクロルヒドリン−エチレンオキサイド−アリルグリシジルエーテル３元共重合体（ＣＨＲ−ＡＧＥ）、アクリロニトリル−ブタジエン共重合体（ＮＢＲ）、アクリロニトリル−ブタジエン共重合体の水添物（Ｈ−ＮＢＲ）、クロロプレンゴム（ＣＲ）、アクリルゴム（ＡＣＭ、ＡＮＭ）等。
【００２６】
また、熱可塑性エラストマーの具体例を以下に挙げる。熱可塑性ポリオレフィン系熱可塑性エラストマー、ポリスチレン系熱可塑性エラストマー、ポリエステル系熱可塑性エラストマー、ポリウレタン系熱可塑性エラストマー、ポリアミド系熱可塑性エラストマー、塩ビ系熱可塑性エラストマー等の熱可塑性エラストマー等。
【００２７】
本発明に用いる弾性層には球状ＰＥ粒子が配合される。球状ＰＥ粒子は、ポリエチレンの重合物であることができ、ポリエチレンからなることができる。球状ＰＥ粒子の球形度に関しては下記に示す形状係数ＳＦ１の値が１００以上１６０以下であることが好ましい。ここで、形状係数ＳＦ１は下記式（１）で表される指数であり、１００に近いほど球形に近いことを意味している。形状係数が１６０以下であれば、球状ＰＥ粒子が弾性層表面に露出して感光体に直接接触していても、感光体への傷つけや、感光体の磨耗をより確実に抑制することができる。
【００２８】
本発明に用いる球状ＰＥ粒子の形状係数ＳＦ１は以下の方法によって求めることができる。後述する球状ＰＥ粒子の粒子径と同様に走査型電子顕微鏡で撮影した画像情報を画像解析装置（ニコレ社製、商品名：Ｌｕｓｅｘ３）に入力し、無作為に選んだ５０個の粒子像について、下記式（１）によって算出する。
ＳＦ１＝｛（ＭＸＬＮＧ）２／ＡＲＥＡ｝×（π／４）×（１００）・・・・（１）
（ただし、ＭＸＬＮＧは粒子の絶対最大長を、ＡＲＥＡは粒子の投影面積を表す）。
【００２９】
球状ＰＥ粒子は、粒子の重量平均分子量が大きければ大きいほど結晶化度が高くなり、高硬度が維持でき、砥石などを用いた研磨処理においても粒子そのものが研削されることが無く、球状を維持して弾性層表面に存在することができる。これらの観点から、球状ＰＥ粒子の重量平均分子量（Ｍｗ）は、１５０万以上であることが好ましい。また、押し出し加工性維持の観点から、球状ＰＥ粒子のＭｗは４００万以下であることが好ましい。
【００３０】
球状ＰＥ粒子の粒子径は１０μｍ以上１３０μｍ以下であることが好ましい。粒子径が１０μｍ以上であれば、粒子径が小さいことによる感光体との接触面積の増加をより確実に抑制することができる。また、粒子径が１３０μｍ以下であれば、粒子の大きさによる弾性層の表面粗さの増大によって、帯電ローラ表面がトナー等で汚れることをより確実に抑制できる。さらに好ましい球状ＰＥ粒子の粒子径の範囲としては１０μｍ以上３０μｍ以下である。
【００３１】
これらの球状ＰＥ粒子によって、弾性層の表面は粗面化されており、粗面化の程度としては帯電部材表面（弾性層の表面）の十点平均粗さＲｚが３μｍ以上３０μｍ以下であることが好ましい。Ｒｚがこの範囲内であれば、粗さに起因する画像ムラをより確実に抑制することができる。
【００３２】
球状ＰＥ粒子の粒子径は以下の方法によって求められる「長さ平均粒子径」である。まず、球状ＰＥ粒子を走査型電子顕微鏡（日本電子株式会社製、商品名：ＪＥＯＬ  ＬＶ５９１０）で観察、画像撮影を実施し、撮影画像を画像解析ソフト（商品名：Ｉｍａｇｅ−Ｐｒｏ  Ｐｌｕｓ、プラネトロン社製）を用いて解析する。解析は写真撮影時のミクロンバーから単位長さあたりの画素数をキャリブレーションし、写真から無作為に選択した５０個の粒子について、画像上の画素数から定方向径を測定し、算術平均粒子直径を求め、球状ＰＥ粒子の粒子径とする。
【００３３】
弾性層中の球状ＰＥ粒子の含有量は合計で、弾性層を構成する原料ポリマー成分１００質量部に対して、５質量部以上３５質量部以下が好ましい。５質量部以上であれば粒子が充分な量、表面に存在することができ、感光体との接触面積を特に小さくする事ができる。また、３５質量部以下であれば粒子の配合量が多くなって弾性層が硬くなるのをより確実に抑制できる。なお、弾性層に熱硬化性ゴムを用いた場合、上記原料ポリマー成分は原料ゴムを意味し、弾性層に熱可塑性エラストマーを用いた場合、上記原料ポリマー成分は熱可塑性エラストマーを意味する。
【００３４】
特に断らない限り本明細書においては、弾性層とは、表面層としての弾性層（表面弾性層と称することもある）を意味する。本発明においては導電性支持体と表面弾性層との間には接着層を形成することも出来る。また、弾性層を多層化すること（表面弾性層の他に弾性層を一層以上有すること）も可能である。ただし、多層化する場合は最表面に球状ＰＥ粒子を含有する層（表面弾性層）を形成する必要がある。また、弾性層を多層化する場合は、後述するチューブ状に押出す方法、あるいはクロスヘッドを使用して押出す方法において、多層押出機を使用して各層を同時成形することが好ましい。
【００３５】
本発明においては生産工程を簡素化する効果を最大とする為に、弾性層は単層であること、すなわち、本発明に係る帯電部材における唯一の弾性層であることが最も好ましい。そして、この場合における弾性層の厚さは、被帯電体とのニップ幅を確保する観点から、０．８ｍｍ以上、４．０ｍｍ以下、特には、１．２ｍｍ以上、３．０ｍｍ以下が好ましい。
【００３６】
本発明において、弾性層には導電粒子としてカーボンブラックを配合することができる。カーボンブラックの配合量は、弾性層の電気抵抗が所望の値になる様、適宜調整して配合することができる。しかしながら、カーボンブラックは、弾性層を構成する原料ポリマー成分１００質量部に対して、２０質量部以上、７０質量部以下配合することが好ましい。
カーボンブラックの配合量が２０質量部以上であれば、弾性体層の低硬度化を抑制して適度な硬度を容易に得ることができ、クリーニング不良に対する十分な抑制効果を容易に得ることができる。また、カーボンブラックの配合量が７０質量部以下であれば、弾性体層の高硬度化を抑制して適度な硬度を容易に得ることができる。また、弾性体層の高硬度化による感光体との当接不良をより確実に抑制することができ、長期の使用時にトナーや紙粉等の汚れが帯電部材表面に不均一に付着して画像不良が発生することをより確実に抑制できる。
【００３７】
さらに弾性層中には、必要に応じてゴムの配合剤として一般に用いられている充填剤、加工助剤、架橋剤、架橋助剤、架橋促進剤、架橋促進助剤、架橋遅延剤、軟化剤、可塑剤、分散剤等を添加することができる。
【００３８】
＜帯電部材の製造方法＞
本発明の帯電部材は、例えば、以下の工程１〜３を有する製造方法によって製造することができる。
工程１：導電性の支持体上に、球状ＰＥ粒子を含むゴム層を形成する工程。
工程２：このゴム層の表面を研磨して、このゴム層に含まれる球状ＰＥ粒子のうちの少なくとも一部の粒子について、各粒子の一部分を表面に露出させる工程。
工程３：研磨後のゴム層の表面に電子線を照射して、表面をさらに硬化させる工程。
以下に各工程を説明する。
【００３９】
（工程１）
導電性の支持体上に、球状ＰＥ粒子を含むゴム層を形成する。具体的には、まず、ベースポリマーや球状ＰＥ粒子等の弾性層形成用原料からなる混合物を調製する。これらの原料の混合方法としては、バンバリーミキサーや加圧式ニーダーといった密閉型混合機を使用した混合方法や、オープンロールのような開放型の混合機を使用した混合方法等を例示することができる。なお、ベースポリマーが熱可塑性ゴムの場合、上記混合物をゴム組成物と称する。また、ベースポリマーが未加硫の熱硬化性ゴムの場合、上記混合物を未加硫ゴム組成物と称する。上記球状ＰＥ粒子を含むゴム層は、球状ＰＥ粒子を含む混合物を所定の形状に成形したものであり、ゴム組成物または未加硫ゴム組成物からなることができる。
【００４０】
これらの混合物は、ゴム層の成型に用いることができる。また、ゴム層の形状は適宜選択することができ、例えば、中実または中空円柱状の導電性支持体の周面に、チューブ状（円筒状）のゴム層を形成し、ローラ形状のゴムローラを作製することができる。ここで、支持体の周面をゴム組成物で被覆して得たローラを、ゴムローラと称し、支持体の周面を未加硫ゴム組成物で被覆したローラを未加硫ゴムローラと称する。次いで、未加硫ゴムローラについては、架橋操作等を行い固化し、加硫ゴムローラを得る。
【００４１】
ローラ形状の加硫ゴムローラを作製する方法としては、具体的には、例えば下記（ａ）や（ｂ）の方法を挙げることができる。
（ａ）未加硫ゴム組成物を押出機によりチューブ状に押出成形し、これを加硫缶で加硫成形したものに芯金を圧入後、表面を研磨して所望の外径とする方法。
（ｂ）未加硫ゴム組成物を、クロスヘッドを装着した押出機により、芯金を中心に円筒形に共押出し、所望の外径の金型内部に固定、加熱し、成形体を得る方法。
【００４２】
未加硫ゴムローラの加硫は加熱処理によって行う。加熱処理の方法の具体例としては、ギアオーブンによる熱風炉加熱、遠赤外線による過熱加硫、加硫缶による水蒸気加熱などを挙げることができる。中でも熱風炉加熱や遠赤外線過熱は、連続生産に適しているため好ましい。
【００４３】
（工程２）
工程１によって得られたゴムローラまたは加硫ゴムローラのゴム層表面を研磨処理する。この研磨処理を行うことにより、弾性層に含まれる球状ＰＥ粒子のうちの少なくとも一部の粒子について、各粒子の一部分をゴム層の表面に露出させる。ゴムローラ（ゴム層）の表面を研削する方法としては、例えば、砥石またはローラをローラのスラスト方向に移動して研削するトラバースの研削方式が挙げられる。また、ローラを芯金軸の中心に回転させながらローラ長さより幅広の研削砥石を往復させずに切り込むプランジカットの研削方式が挙げられる。
【００４４】
（工程３）
次に、研磨した後のゴム層の表面（ゴムローラ表面）に電子線を照射して、表面の硬化処理を行い、表面に硬化された領域を有する弾性層を形成する。
【００４５】
本発明では、電子線照射装置として、図５に概略図を示す、研磨後のゴムローラを回転させながらローラ表面に電子線を照射する装置を用いることができる。この電子線照射装置は、電子線発生部５１と照射室５２と照射口５３とを備えている。
【００４６】
電子線発生部５１は、電子線を発生するターミナル５４と、ターミナル５４で発生した電子線を真空空間（加速空間）で加速する加速管５５を有するものである。また電子線発生部の内部は、電子が気体分子と衝突してエネルギーを失うことを防ぐため、不図示の真空ポンプ等により１０−３〜１０−６Ｐａの真空に保たれている。
【００４７】
不図示の電源によりフィラメント５６に電流を通じて加熱するとフィラメント５６は熱電子を放出し、この熱電子のうち、ターミナル５４を通過したものだけが電子線として有効に取り出される。そして、電子線の加速電圧により加速管５５内の加速空間で加速された後、照射口箔５７を突き抜け、照射口５３の下方の照射室５２内を搬送される研磨後のゴムローラ５８に照射される。
【００４８】
このように、研磨後のゴムローラ５８に電子線を照射する場合には、照射室５２の内部は窒素雰囲気とすることができる。また、ゴムローラ５８はローラ回転用部材５９で回転させて照射室内を搬送手段により、図５において左側から右側に移動する。なお、電子線発生部５１及び照射室５２の周囲は電子線照射時に二次的に発生するＸ線が外部へ漏出しないように、不図示の鉛遮蔽が施されている。
【００４９】
照射口箔５７は金属箔からなり、電子線発生部内の真空雰囲気と照射室内の空気雰囲気とを仕切るものであり、また照射口箔５７を介して照射室内に電子線を取り出すものである。上述したように、ローラの照射に電子線を応用する場合には、ローラが電子線を照射される照射室５２の内部は窒素雰囲気とすることができる。よって、電子線発生部５１と照射室５２との境界に設ける照射口箔５７は、ピンホールがなく、電子線発生部内の真空雰囲気を十分維持できる機械的強度があり、電子線が透過しやすいことが望ましい。そのため、照射口箔５７は比重が小さく、肉厚の薄い金属が望ましく、通常、アルミニウムやチタン箔が使用される。
【００５０】
電子線による効果処理条件は電子線の加速電圧と線量によって決定される。加速電圧は硬化処理深さ（硬化処理厚さ、または硬化領域の厚みとも呼ぶ）に影響し、本発明に用いる加速電圧の条件としては、低エネルギー領域である４０ｋＶ以上３００ｋＶ以下が好ましい。４０ｋＶ以上であれば、本発明の効果を得るための充分な処理厚みを容易に得ることができる。また、３００ｋＶ以下とすることで、電子線照射装置が大型化し、装置コストが増大する事を特に抑えることができる。さらに好ましい加速電圧の条件としては８０ｋＶ以上１５０ｋＶ以下である。
【００５１】
電子線照射における電子線の線量は、下記式（２）で定義される。
Ｄ＝（Ｋ・Ｉ）／Ｖ    ・・・・・・  （２）
ここで、Ｄは線量（ｋＧｙ）、Ｋは装置定数、Ｉは電子電流（ｍＡ）、Ｖは処理スピード（ｍ／ｍｉｎ）である。装置定数Ｋは、装置個々の効率を表す定数であって、装置の性能の指標である。装置定数Ｋは一定の加速電圧の条件で、電子電流と処理スピードを変えて線量を測定することによって求めることができる。電子線の線量測定は、線量測定用フィルムをローラ表面に貼り付け、これを実際に電子線照射装置で処理し、ローラ表面の測定用フィルムをフィルム線量計により測定することができる。
【００５２】
その際、線量測定用フィルムは商品名：ＦＷＴ−６０、フィルム線量計は商品名：ＦＷＴ−９２Ｄ型（いずれもＦａｒＷｅｓｔ  Ｔｅｃｈｎｏｌｏｇｙ社製）を使用することができる。本発明に用いる電子線の線量は３０ｋＧｙ以上３０００ｋＧｙ以下が好ましい。３０ｋＧｙ以上であれば本発明の効果を得る為に充分な表面硬度を容易に得ることができる。また、３０００ｋＧｙ以下とすることで、電子線照射装置が大型化すること、または処理時間が増大することによる製造コストの増大を特に抑えることができる。さらに好ましい電子線量の条件としては２００ｋＧｙ以上２０００ｋＧｙ以下である。本発明において弾性層表面に露出している球状ＰＥ粒子は電子線により硬化された領域によって支持されている。
【００５３】
図３に、本発明の帯電ローラ表面の形態を模式的に示した。図３（ａ）は硬化領域の厚みが厚い場合を、図３（ｂ）は硬化領域の厚みが薄い場合を示している。硬化領域の厚みについては特に規定されるものではないが、使用する球状ＰＥ粒子の平均粒子径（長さ平均粒子径）の０．５倍以上であることが好ましい。
【００５４】
硬化領域の厚みを、粒子径の０．５倍以上とすることによって、表面に露出している球状ＰＥ粒子が当接部で弾性層内に埋没することを、より確実に抑えることができる。最も好ましい硬化領域の厚みは、球状ＰＥ粒子の平均粒子径と同値以上（平均粒子径以上）、２００μｍ以下である。電子線による硬化領域の厚みを２００μｍ以下とすることで帯電ローラと感光体とのニップの十分な幅を容易に確保することができる。
【００５５】
前述したように、電子線による硬化処理深さは加速電圧によって変化する。また一般的に、被照射物質の密度によっても電子線の透過深さが異なることが知られている。そのため、実際の硬化処理された領域の厚みを確認する方法としてはユニバーサル硬度計を使用した表面硬度の測定を挙げることができる。
【００５６】
ユニバーサル硬度とは、圧子を、荷重をかけながら測定対象物に押し込むことにより求められる物性値であり、（試験荷重）／（試験荷重下での圧子の表面積）（Ｎ／ｍｍ２）として求められる。このユニバーサル硬度の測定は、例えば、Ｆｉｓｃｈｅｒ社製超微小硬度計Ｈ−１００Ｖ（商品名）等の硬度測定装置を用いて行うことが可能である。この測定装置では、四角錘などの圧子を、所定の比較的小さい試験荷重をかけながら被測定物に押し込み、所定の押し込み深さに達した時点でその押し込み深さから圧子が接触している表面積を求め、上記式よりユニバーサル硬度を求めるものである。つまり、定荷重測定条件で圧子を被測定物に押し込んだ際に、押し込まれた深さに対するそのときの応力をユニバーサル硬度として定義するものである。
【００５７】
図４にはユニバーサル硬さの測定例を示す。グラフの横軸は押し込み深さ（μｍ）であり、縦軸は硬度（Ｎ／ｍｍ２）である。図４より、押し込み深さに対する硬度変化が小さく、直線領域である横軸１５０μｍ以上２００μｍ以下の測定領域から外挿される直線と測定曲線とのずれが生じる点の横軸値を硬化領域の厚みとして定義することが出来る。なお、図４の測定例の硬化領域の厚みは５０μｍである。
【実施例】
【００５８】
以下に実施例によって本発明を更に詳細に説明する。なお、以下、特に明記しない限り、「部」は「質量部」を意味しており、試薬等は特に指定のないものは市販の高純度品を用いた。なお各例では、帯電ローラを作製した。
【００５９】
〔実施例１〕
（弾性体層用未加硫ゴム組成物の調製）
下記の表１に示す材料を、６リットル加圧ニーダー（商品名：ＴＤ６−１５ＭＤＸ、トーシン社製）を用いて、充填率７０ｖｏｌ％、ブレード回転数３０ｒｐｍで１６分間混合してＡ練りゴム組成物を得た。
【００６０】
【表１】
0005220230.tif 000002
【００６１】
次いで、下記の表２に示す材料を、ロール径１２インチ（０．３０ｍ）のオープンロールにて、前ロール回転数１０ｒｐｍ、後ロール回転数８ｒｐｍ、ロール間隙２ｍｍで、左右の切り返しを合計２０回実施した。その後、ロール間隙を０．５ｍｍとして薄通し１０回を行い、弾性体層用の未加硫ゴム組成物を得た。
【００６２】
【表２】
0005220230.tif 000003
【００６３】
（加硫ゴム層の成形）
直径６ｍｍ、長さ２５２ｍｍの円柱形の導電性支持体（鋼製、表面はニッケルメッキ）の円柱面の軸方向中央部２２８ｍｍの範囲に導電性加硫接着剤（商品名：メタロックＵ−２０、東洋化学研究所製）を塗布し、８０℃で３０分間乾燥した。次に、上記未加硫ゴム組成物を、クロスヘッドを用いた押出成形によって、導電性支持体を中心として同軸状に円筒形に成形しつつ、導電性支持体と同時に押出し、導電性支持体の外周に未加硫ゴム組成物がコーティングされた未加硫ゴムローラを作製した。押出機は、シリンダー直径４５ｍｍ（Φ４５）、Ｌ／Ｄ＝２０の押出機を使用し、押出時の温調はヘッド９０℃、シリンダー９０℃、スクリュー９０℃とした。
【００６４】
成形した未加硫ゴムローラの未加硫ゴム組成物の層の幅方向の両端部を切断し、未加硫ゴム組成物の層の軸方向の長さを２２６ｍｍとした。
【００６５】
その後、電気炉にて温度１６０℃で４０分間加熱して未加硫ゴム組成物の層を加硫して加硫ゴム層とした。続いて、加硫ゴム層の表面をプランジカットの研削方式の研磨機で研磨し、端部直径８．３５ｍｍ、中央部直径８．５０ｍｍのクラウン形状の球状ＰＥ粒子の一部が露出した加硫ゴム層を有する加硫ゴムローラ（ｖｕｌｃａｎｉｚｅｄ  ｒｕｂｂｅｒ  ｒｏｌｌｅｒ）を得た。
【００６６】
（加硫ゴム層の硬度測定）
電子線照射前（ＥＢ処理前）の加硫ゴム層のＭＤ−１硬度を測定した。測定にはマイクロ硬度計（商品名：ＭＤ−１  ｃａｐａ、高分子計器株式会社製）を用いて、温度２３℃、相対湿度５５％の環境において、ピークホールドモードで測定した。より詳しくは加硫ゴムローラを金属製の板の上に置き、金属製のブロックを置いて加硫ゴムローラが転がらないように簡単に固定し、金属板に対して垂直方向から加硫ゴムローラの中心に正確に、タイプＡの測定端子を押し当ててから５秒後の値を読み取った。これを加硫ゴムローラの軸方向のゴム端部から３０〜４０ｍｍの位置の両端部及び中央部の３箇所、かつそれぞれの周方向に３箇所ずつ、計９箇所を測定し、得られた測定値の平均値を加硫ゴム層のＭＤ−１硬度とした。その結果、加硫ゴム層のＭＤ−１硬度は７６°であった。
【００６７】
（研磨後の加硫ゴム層の表面硬化処理）
得られた研磨後の加硫ゴムローラの表面（加硫ゴム層表面）に電子線を照射して硬化処理を行い、弾性層の表面に硬化された領域を有する帯電ローラを得た。電子線の照射には、最大加速電圧１５０ｋＶ・最大電子電流４０ｍＡの電子線照射装置（岩崎電気株式会社製）を用い、照射時には窒素ガスパージを行った。処理条件は加速電圧：１５０ｋＶ、電子電流：３５ｍＡ、処理速度：１ｍ／ｍｉｎ、酸素濃度：１００ｐｐｍであった。この際、電子線照射装置の加速電圧１５０ｋＶにおける装置定数は３７．８であり、上述した式（２）より算出される線量は１３２３ｋＧｙであった。
【００６８】
（電子線照射後の加硫ゴム層の硬度測定）
電子線照射後の加硫ゴム層のＭＤ−１硬度を、電子線照射前の方法と同様に測定した。その結果、加硫ゴム層のＭＤ−１硬度は８５°であった
（硬化領域の厚さの測定）
帯電ローラの表面硬度をユニバーサル硬度計にて測定することにより、硬化処理厚さを測定した。測定には超微小硬度計（商品名：Ｈ−１００Ｖ、Ｆｉｓｃｈｅｒ社製）を用いた。また、圧子には四角錘型ダイヤモンドを用いた。押し込み速度は下記式（３）の条件である。
ｄＦ／ｄｔ  ＝  １０００ｍＮ／２４０ｓ  ・・・・（３）
上記式（３）において、Ｆは力、ｔは時間を表す。
【００６９】
図４に示すように、押し込み深さに対する硬度変化が小さい横軸１５０μｍ以上２００μｍ以下の測定領域から外挿される直線と測定曲線とのずれが生じる点の横軸値を硬化領域の厚みとして求めた。その結果、硬化領域の厚さは９０μｍであった。
【００７０】
（表面粗さの測定）
帯電ローラ（弾性層）表面の十点平均粗さＲｚを測定した。測定は  ＪＩＳ  Ｂ０６０１：１９８２に基づき、表面粗さ測定器（商品名：サーフコーダーＳＥ３４００、小坂研究所社製）を用いて行った。測定には、先端半径２μｍのダイヤモンド製接触針を用いた。測定スピードは０．５ｍｍ／ｓ、カットオフ周波数λｃは０．８ｍｍ、基準長さは０．８ｍｍ、評価長さは８．０ｍｍとした。測定は帯電ローラ１本当たり、軸方向３点×周方向２点の計６点について各々粗さ曲線を測定してＲｚの値を算出し、それらの６点のＲｚの平均値を求めて帯電ローラのＲｚの値とした。その結果、Ｒｚは２９．５μｍであった。
【００７１】
（画像評価）
評価に用いる電子写真装置として、レーザービームプリンター（商品名：ＬａｓｅｒＪｅｔ  Ｐ１００５  ヒューレット・パッカード製、Ａ４紙縦出力用、クリーニング部材として弾性ブレードを使用）を用意した。当該レーザービームプリンター用のプロセスカートリッジに、上記で作製した帯電ローラを組み込み、上記のレーザ−ビームプリンターに装填した。温度２３℃、相対湿度５０％の環境下で、ベタ画像およびハーフトーン画像（電子写真感光体の回転方向と垂直方向に幅１ドットの線を間隔２ドットで描く画像）を各々１枚出力した。これらを各々、初期のベタ画像、および初期のハーフトーン画像と称する。
【００７２】
次に、１枚の電子写真画像を出力した後、電子写真感光体の回転を完全に停止させ、画像形成動作を再開するという間欠的な画像形成動作を繰り返して１０００枚の電子写真画像を出力するという耐久試験を行った。このときに出力した画像は、２ドットの横線後に１１８ドットの余白が繰り返される、罫線状の画像である。
【００７３】
次いで、再び、ベタ画像およびハーフトーン画像を各々１枚出力した。これらを耐久試験後のベタ画像、および、耐久試験後のハーフトーン画像と称する。そして、得られた２枚のソリッド画像、および２枚のハーフトーン画像について、目視にて、帯電ムラに起因する濃度ムラの有無およびその程度を観察し、以下の基準にて評価した。
【００７４】
（評価１）帯電性能（初期、耐久後）の評価
上記で得られた初期ベタ画像および初期ハーフトーン画像について、目視にて観察し、帯電ムラに起因する濃度ムラの有無を下記の基準で評価した。また、上記で得られた耐久試験後のベタ画像および耐久試験後のハーフトーン画像についても同様に観察、評価した。これによって、実施例１に係る帯電ローラの初期および耐久試験後の帯電性能を知ることができる。
Ａ：ベタ画像およびハーフトーン画像のいずれにも帯電ムラに起因する濃度ムラが認められない。
Ｂ：ハーフトーン画像にのみ帯電ムラに起因する軽微な濃度ムラが認められる。
Ｃ：ハーフトーン画像に帯電ムラが認められ、また、ベタ画像に帯電ムラに起因する軽微な濃度ムラが認められる。
Ｄ：ベタ画像およびハーフトーン画像の両方に帯電ムラに起因する明瞭な濃度ムラが認められる。
【００７５】
（評価２）クリーニング不良に起因する画像欠陥の有無の評価
上記耐久試験において出力した１０００枚の画像について、目視にて、感光体のクリーニング不良に起因する画像欠陥の有無およびその程度を観察し、以下の基準にて評価した。
Ａ：クリーニング不良に起因する画像欠陥が発生したプリントが１枚も認められない。
Ｂ：クリーニング不良に起因する極軽微な画像欠陥が発生しているプリント枚数が１枚以上、１００枚未満。
Ｃ：クリーニング不良に起因する明瞭な画像欠陥が発生したプリント枚数が１枚以上、１００枚未満。
Ｄ：クリーニング不良に起因する明瞭な画像欠陥が発生したプリント枚数が１００枚以上。
【００７６】
（評価３）感光体と弾性ブレード間のトルクの評価
上記の画像形成に用いたレーザープリンターの感光体の表面に、弾性ブレードをカウンター方向に当接させた状態で、当該感光体と弾性ブレードとのトルクを測定した。この測定によって、感光体と弾性ブレード間の摩擦を簡易的に評価でき、帯電ローラに起因する電子写真感光体の表面へのトナー等の固着の有無およびその程度を知ることができる。
【００７７】
測定方法としては、まず、上記のレーザープリンターから、感光体と弾性ブレードが組み込まれたユニット部分をプロセスカートリッジから取り出した。そして、感光体の駆動部に、トルクメーター（商品名：ＴＰ−１０ＫＣＥ  共和電業社製）を接続したモーターを接続し、当該モーターで、感光体を８５ｒｐｍの回転数で回転させた時のトルクをトルクメーターで測定し、感光体の回転開始から４回転目の１周分の測定値の平均値を実施例１におけるトルクの値とした。
【００７８】
上記の評価１〜３の結果を表４に示す。
【００７９】
〔実施例２〕
実施例１のＡ練りゴム組成物に使用した球状ＰＥ粒子−１を球状ＰＥ粒子−２（商品名：ハイゼックスミリオン２４０Ｓ、三井化学製）に変更し、この球状ＰＥ粒子−２の配合量を３５質量部とした以外は、実施例１と同様にして研磨後の加硫ゴムローラを作製した。実施例１と同様にして加硫ゴム層の硬度を測定した結果、７８°であった。続いて、実施例１と同様に研磨後の加硫ゴムローラ表面の電子線照射による硬化処理を行い、帯電ローラの硬化処理厚さの測定と、表面粗さの測定、画像評価を行った。
【００８０】
〔実施例３〕
実施例１のＡ練りゴム組成物に使用したポリマー（原料ゴム）を、ＮＢＲ５５部と、ＳＢＲ（商品名：タフデン２０００  旭化成ケミカルズ社製）４５部とに変更し、球状ＰＥ粒子−２の配合量を３０部に変更した以外は、実施例２と同様に弾性層用未加硫ゴム組成物を調製し、研磨後の加硫ゴムローラを作製した。実施例２と同様に研磨後の加硫ゴムローラの加硫ゴム層の硬度を測定した結果、７６°であった。続いて、実施例２と同様に研磨後の加硫ゴムローラ表面の電子線照射による硬化処理を行い、帯電ローラの硬化処理厚さの測定、表面粗さの測定、及び画像評価を行った。
【００８１】
〔実施例４〕
実施例１のＡ練りゴム組成物に使用した球状ＰＥ粒子−１を同質量部数の球状ＰＥ粒子−３（商品名：ＰＭ−２００、三井化学製）に変更した以外は、実施例１と同様に弾性層用未加硫ゴム組成物を調製し、研磨後の加硫ゴムローラを作製した。実施例１と同様に研磨後の加硫ゴムローラの加硫ゴム層の硬度を測定した結果、７７°であった。続いて、実施例１と同様に研磨後の加硫ゴムローラ表面の電子線照射による硬化処理を行い、帯電ローラの硬化処理厚さ、表面粗さの測定、及び画像評価を行った。
【００８２】
〔実施例５〕
実施例１のＡ練りゴム組成物に使用した球状ＰＥ粒子−１を同質量部数の球状ＰＥ粒子−４（商品名：ミペロンＸＭ−２２０、三井化学製）に変更した以外は、実施例１と同様に弾性層用未加硫ゴム組成物を調製し、研磨後の加硫ゴムローラを作製した。実施例１と同様に研磨後の加硫ゴムローラの加硫ゴム層の硬度を測定した結果、７７°であった。続いて、実施例１と同様に研磨後の加硫ゴムローラ表面の電子線照射による硬化処理を行い、帯電ローラの硬化処理厚さの測定と、表面粗さの測定、画像評価を行った。
【００８３】
〔実施例６〕
実施例１のＡ練りゴム組成物に使用した球状ＰＥ粒子−１を、球状ＰＥ粒子−４（商品名：ミペロンＸＭ−２２０、三井化学製）に変更し配合量を１０質量部とした以外は、実施例１と同様に弾性層用未加硫ゴム組成物を調製し、研磨後の加硫ゴムローラを作製した。実施例１と同様に研磨後の加硫ゴムローラの加硫ゴム層の硬度を測定した結果、６９°であった。続いて、実施例１と同様に研磨後の加硫ゴムローラ表面の電子線照射による硬化処理を行い、帯電ローラの硬化処理厚さの測定と、表面粗さの測定、画像評価を行った。
【００８４】
〔実施例７〕
実施例６のＡ練りゴム組成物に使用した球状ＰＥ粒子−４の配合量を４０質量部とした以外は、実施例６と同様に弾性層用未加硫ゴム組成物を調製し、研磨後の加硫ゴムローラを作製した。実施例１と同様に研磨後の加硫ゴムローラの加硫ゴム層の硬度を測定した結果、７９°であった。続いて、実施例１と同様に研磨後の加硫ゴムローラ表面の電子線照射による硬化処理を行い、帯電ローラの硬化処理厚さの測定と、表面粗さの測定、画像評価を行った。
【００８５】
〔実施例８〕
実施例５の電子線の照射条件を、加速電圧：８０ｋＶ、電子電流：２５ｍＡ、処理速度：１ｍ／ｍｉｎ、酸素濃度：１００ｐｐｍに変更した以外は、全て実施例５と同様にして帯電ローラを作製した。この際、電子線照射装置の加速電圧８０ｋＶにおける装置定数は２０．４であり、式（２）より算出される線量は５１０ｋＧｙであった。実施例１と同様にして加硫ゴム層の硬度を測定した結果、７７°であった。続いて、実施例１と同様に研磨後の加硫ゴムローラ表面の電子線照射による硬化処理を行い、帯電ローラの硬化処理厚さの測定と、表面粗さの測定、画像評価を行った。
【００８６】
〔実施例９〕
実施例５の電子線の照射条件を、加速電圧：１５０ｋＶ、電子電流：６０ｍＡ、処理速度：１ｍ／ｍｉｎ、酸素濃度：１００ｐｐｍに変更した以外は、全て実施例５と同様にして帯電ローラを作製した。この際、電子線照射装置の加速電圧１５０ｋＶにおける装置定数は３７．８であり、式（２）より算出される線量は２２６８ｋＧｙであった。実施例１と同様にして加硫ゴム層の硬度を測定した結果、７７°であった。続いて、実施例１と同様に研磨後の加硫ゴムローラ表面の電子線照射による硬化処理を行い、帯電ローラの硬化処理厚さの測定と、表面粗さの測定、画像評価を行った。
【００８７】
〔実施例１０〕
実施例５の電子線の照射条件を、加速電圧：１５０ｋＶ、電子電流：７５ｍＡ、処理速度：１ｍ／ｍｉｎ、酸素濃度：１００ｐｐｍに変更し、球状ＰＥ粒子量を１０質量部とした以外は、全て実施例５と同様にして帯電ローラを作製した。この際、電子線照射装置の加速電圧１５０ｋＶにおける装置定数は３７．８であり、式（２）より算出される線量は２８３５ｋＧｙであった。実施例１と同様にして加硫ゴム層の硬度を測定した結果、６９°であった。続いて、実施例１と同様に研磨後の加硫ゴムローラ表面の電子線照射による硬化処理を行い、帯電ローラの硬化処理厚さの測定と、表面粗さの測定、画像評価を行った。
【００８８】
〔実施例１１〕
実施例５の電子線の照射条件を、加速電圧：８０ｋＶ、電子電流：５ｍＡ、処理速度：１ｍ／ｍｉｎ、酸素濃度：１００ｐｐｍに変更した以外は、全て実施例５と同様にして帯電ローラを作製した。この際、電子線照射装置の加速電圧８０ｋＶにおける装置定数は２０．４であり、式（２）より算出される線量は１０２ｋＧｙであった。実施例１と同様にして加硫ゴム層の硬度を測定した結果、７６°であった。続いて、実施例１と同様に研磨後の加硫ゴムローラ表面の電子線照射による硬化処理を行い、帯電ローラの硬化処理厚さの測定と、表面粗さの測定、画像評価を行った。
【００８９】
〔実施例１２〕
実施例５の電子線の照射条件を、加速電圧：８０ｋＶ、電子電流：１０ｍＡ、処理速度：１ｍ／ｍｉｎ、酸素濃度：１００ｐｐｍに変更した以外は、全て実施例５と同様にして帯電ローラを作製した。この際、電子線照射装置の加速電圧８０ｋＶにおける装置定数は２０．４であり、式（２）より算出される線量は２０４ｋＧｙであった。実施例１と同様にして加硫ゴム層の硬度を測定した結果、７６°であった。続いて、実施例１と同様に研磨後の加硫ゴムローラ表面の電子線照射による硬化処理を行い、帯電ローラの硬化処理厚さの測定と、表面粗さの測定、画像評価を行った。
【００９０】
〔比較例１〕
実施例１のＡ練りゴム組成物に球状粒子を添加せず、未加硫ゴム組成物中のＡ練りゴム組成物を１７０質量部とした以外は、実施例１と同様に弾性層用未加硫ゴム組成物を調製し、研磨後の加硫ゴムローラを作製した。実施例１と同様に研磨後の加硫ゴムローラの加硫ゴム層の硬度を測定した結果、６８°であった。続いて、実施例１と同様に研磨後の加硫ゴムローラ表面の電子線照射による硬化処理を行い、帯電ローラの硬化処理厚さの測定と、表面粗さの測定、画像評価を行った。
【００９１】
〔比較例２〕
実施例１のＡ練りゴム組成物に使用した球状ＰＥ粒子−１を球状ウレタン粒子（商品名：アートパールＣ６００、根上工業株式会社製）３５質量部に変更した以外は、実施例１と同様に弾性層用未加硫ゴム組成物を調製し、研磨後の加硫ゴムローラを作製した。実施例１と同様に研磨後の加硫ゴムローラの加硫ゴム層の硬度を測定した結果、７８°であった。続いて、実施例１と同様に研磨後の加硫ゴムローラ表面の電子線照射による硬化処理を行い、帯電ローラの硬化処理厚さの測定と、表面粗さの測定、画像評価を行った。
【００９２】
〔比較例３〕
実施例１のＡ練りゴム組成物に使用した球状ＰＥ粒子−１を球状ＰＭＭＡ（ポリメタクリル酸メチル）粒子（商品名：テクポリマーＭＢＸ−１２、積水化成品工業株式会社製）３５質量部に変更した以外は、実施例１と同様に弾性層用未加硫ゴム組成物を調製し、研磨後の加硫ゴムローラを作製した。実施例１と同様に研磨後の加硫ゴムローラの加硫ゴム層の硬度を測定した結果、７８°であった。続いて、実施例１と同様に研磨後の加硫ゴムローラ表面の電子線照射による硬化処理を行い、帯電ローラの硬化処理厚さの測定と、表面粗さの測定、画像評価を行った。
【００９３】
〔比較例４〕
実施例５において研磨後の加硫ゴムローラ表面に電子線照射を行わない以外は実施例５と同様にして帯電ローラを作製し、帯電ローラの表面粗さの測定と画像評価を行った。
【００９４】
表３に上記実施例および比較例で使用した球状ＰＥ粒子及び、その他の粒子の特性を示す。表４および表５に実施例に係るローラの組成と評価結果を示す。また、表６に比較例に係るローラの組成と評価結果を示す。
【００９５】
【表３】
0005220230.tif 000004
【００９６】
【表４】
0005220230.tif 000005
【００９７】
【表５】
0005220230.tif 000006
【００９８】
【表６】
0005220230.tif 000007
【００９９】
表６から明らかなように、比較例１は球状粒子を用いておらず、球状粒子が帯電ローラ（弾性層）表面に存在していない為、クリーニング不良が発生し、クリーニング不良に関する画像ランクはＤランクとなった。
【０１００】
比較例２は粒状粒子がウレタン粒子である為、ローラ表面研磨時に粒子も削られてしまい、クリーニング不良はＣランクであった。比較例３は球状粒子がＰＭＭＡ粒子であるため、ローラ表面研磨時に粒子も削られてしまい、クリーニング不良はＣランクであった。
【０１０１】
比較例４は電子線照射を行っていない為、クリーニング不良がＣランクであり、また、帯電ローラ汚れによる耐久画像不良もＤランクであった。
【０１０２】
これに対して、実施例１〜１２は、表４〜５に記載したように、クリーニング不良画像ランクも、耐久後の帯電均一性もＢランク以上で実用上問題の無い良好な画像が得られている。
【符号の説明】
【０１０３】
１０    帯電ローラ
１１    芯金
１２    弾性層（弾性体層）
１３    硬化領域
【要約】
【課題】感光体との間で十分なニップ幅を形成し得るだけの柔軟性を有しつつ、感光体にクリーニング不良を発生させにくい帯電部材の提供。
【解決手段】該帯電部材は、導電性支持体と、表面層である弾性層とを有する帯電部材であって、該弾性層は電子線の照射により硬化された領域を表面に有しており、該領域は、球状ポリエチレン粒子を該弾性層の表面に露出した状態で支持し、それにより該表面が粗面化されている。
【選択図】図３【図１】
0005220230.tif 000008
【図２】
0005220230.tif 000009
【図３】
0005220230.tif 000010
【図４】
0005220230.tif 000011
【図５】
0005220230.tif 000012